ИНГИБИТОРЫ КОРРОЗИИ НА ОСНОВЕ ВОЛЬФРАМАТА

-1
-1
1. Способ ингибирования коррозии поверхности черного металла, подвергаемой воздействию раствора азотных удобрений, включающий: добавление к раствору азотных удобрений от примерно 1 млн до примерно 5 млн вольфрамата щелочного металла, эффективного количества ортофосфата, фосфоната и/или фосфонита и при необходимости эффективного количества стабилизатора железа.
2. Способ по п.1, в котором указанный раствор азотных удобрений представляет собой раствор мочевины и нитрата аммония.
3. Способ по п.1, в котором вольфрамат щелочного металла выбирают из группы, состоящей из вольфрамата натрия, вольфрамата калия, вольфрамата лития и их сочетаний.
4. Способ по п.1, в котором стабилизатор железа представляет собой полимерный диспергирующий агент.
5. Способ по п.4, в котором полимерный диспергирующий агент представляет собой гомополимер акриловой кислоты и/или тройной сополимер акриловой кислоты, акриламида и акриламидометансульфоновой кислоты.
6. Способ по п.4, в котором полимерный диспергирующий агент включает один или более мономеров, выбранных из группы, состоящей из акриловой кислоты, акриламида, третбутилакриламида, метакриловой кислоты, итаконовой кислоты, малеинового ангидрида, 2-акриламид-2-метилпропансульфоновой кислоты, стиролсульфоната, винилсульфоната, аллилглицидилового простого эфира, аллил-гидроксипропил-сульфонатного простого эфира, простого аллилового эфира полиэтиленгликоля, аллилсульфоната и их сочетаний.
7. Способ по п.4, в котором полимерный диспергирующий агент представляет собой сополимер акриламида и акриловой кислоты при соотношении 3:1.
8. Способ по п.1, в котором вольфрамат щелочного металла, ортофосфат, фосфонат и/или фосфонит и при необходимости стабилизатор железа добавляют по отдельности к раствору азотных удобрений.
9. Способ по п.1, включающий непрерывное добавление к раствору азотных удобрений вольфрамата щелочного металла, ортофосфата, фосфоната и/или фосфонита и при необходимости стабилизатора железа.
10. Способ по п.1, включающий периодическое добавление к раствору азотных удобрений вольфрамата щелочного металла, ортофосфата, фосфоната и/или фосфонита и при необходимости стабилизатора железа.
11. Способ по п.1, в котором вольфрамат щелочного металла представляет собой порошок или гранулированное твердое вещество.
12. Способ по п.1, в котором вольфрамат щелочного металла представляет собой водный раствор при концентрации от 5 до 38 мас.%.
-1
-1
13. Способ ингибирования коррозии поверхности черного металла, подвергаемой воздействию раствора азотных удобрений, включающий добавление к раствору азотных удобрений от примерно 1 млн до примерно 5 млн вольфрамата щелочного металла, эффективного количества ортофосфата, фосфоната и/или фосфонита и эффективного количества стабилизатора железа, причем стабилизатор железа является полимерным диспергирующим агентом, включающим тройной сополимер акриловой кислоты, акриламида и акриламидометансульфоновой кислоты и/или сополимер акриламида и акриловой кислоты при соотношении 3:1.
-1
-1
14. Композиция для ингибирования коррозии поверхности черного металла, подвергаемой воздействию раствора азотных удобрений, включающая от примерно 1 млн до примерно 5 млн вольфрамата щелочного металла, эффективное количество ортофосфата, фосфоната и/или фосфонита и, при необходимости, эффективное количество стабилизатора железа.